(57)【特許請求の範囲】
【請求項１】
基板と、前記基板の表面に設けられた凸部とを含む被処理体を加熱する第１の工程と、
前記第１の工程において加熱された後の前記被処理体の表面に対して塗布液液滴をノズルから吹き付ける第２の工程とを含み、
前記第２の工程では、前記第１の工程によって加熱された後の前記被処理体の表面に対して前記ノズルから前記塗布液液滴を吹き付けると共に、前記ノズルとは別のガスノズルを前記ノズルに追従させつつ、前記被処理体の表面のうち前記塗布液液滴の吹き付け箇所に対して加熱された窒素ガスを前記ガスノズルから吹き付ける、塗布膜形成方法。
【請求項２】
基板と、前記基板の表面に設けられた凸部とを含む被処理体を加熱する第１の工程と、
前記第１の工程において加熱された後の前記被処理体の表面に対して塗布液液滴をノズルから吹き付ける第２の工程とを含み、
前記第２の工程では、前記第１の工程によって加熱された後の前記被処理体の表面に対して前記ノズルから前記塗布液液滴を吹き付けると共に、前記ノズルとは別のガスノズルを前記ノズルに追従させつつ、前記被処理体の表面のうち前記塗布液液滴の吹き付け箇所に対して加熱された窒素ガスを前記ガスノズルから吹き付ける、塗布膜形成方法。
【請求項３】
前記被処理体の加熱温度は、前記塗布液液滴に含まれる溶剤の沸点よりも１０℃〜５０℃低い温度に設定されている、請求項１又は２に記載の塗布膜形成方法。
【請求項４】
基板と、前記基板の表面に設けられた凸部とを含む被処理体を加熱する第１の工程と、
前記第１の工程において加熱された後の前記被処理体の表面に対して塗布液液滴をノズルから吹き付ける第２の工程とを含み、
前記被処理体の加熱温度は、前記塗布液液滴に含まれる溶剤の沸点よりも１０℃〜５０℃低い温度に設定されている、塗布膜形成方法。
【請求項５】
前記塗布液液滴に含まれる溶剤はプロピレングリコールモノメチルエーテルアセテートである、請求項３又は４に記載の塗布膜形成方法。
【請求項６】
前記第２の工程において前記塗布液液滴が吹き付けられた後の前記被処理体を加熱する第３の工程を更に含む、請求項１〜５のいずれか一項に記載の塗布膜形成方法。
【請求項７】
前記第２の工程では、前記被処理体を回転させた状態で、前記第１の工程において加熱された後の前記被処理体の表面に対して前記塗布液液滴を前記ノズルから吹き付ける、請求項１〜６のいずれか一項に記載の塗布膜形成方法。
【請求項８】
基板と、前記基板の表面に設けられた凸部とを含む被処理体を加熱するように構成された加熱部と、
塗布液をノズルから塗布液液滴として吹き出させるように構成された供給部と、
第１の処理室と、
前記第１の処理室とは異なる第２の処理室と、
制御部とを備え、
前記制御部は、
前記第１の処理室において前記加熱部を制御して前記被処理体を加熱する第１の処理と、
前記供給部を制御して、前記第２の処理室において、前記第１の処理によって加熱された後の前記被処理体の表面に対して前記ノズルから前記塗布液液滴を吹き付ける第２の処理とを実行する、塗布膜形成装置。
【請求項９】
基板と、前記基板の表面に設けられた凸部とを含む被処理体を加熱するように構成された加熱部と、
塗布液をノズルから塗布液液滴として吹き出させるように構成された供給部と、
加熱された窒素ガスをガスノズルから吐出させるように構成されたガス供給部と、
制御部とを備え、
前記制御部は、
前記加熱部を制御して前記被処理体を加熱する第１の処理と、
前記供給部を制御して、前記第１の処理によって加熱された後の前記被処理体の表面に対して前記ノズルから前記塗布液液滴を吹き付ける第２の処理とを実行し、
前記制御部は、前記第２の処理において、前記供給部を制御して、前記第１の処理によって加熱された後の前記被処理体の表面に対して前記ノズルから前記塗布液液滴を吹き付けると共に、ガス供給部を制御して、前記ガスノズルを前記ノズルに追従させつつ、前記被処理体の表面のうち前記塗布液液滴の吹き付け箇所に対して加熱された窒素ガスを前記ガスノズルから吹き付ける、塗布膜形成装置。
【請求項１０】
基板と、前記基板の表面に設けられた凸部とを含む被処理体を加熱するように構成された加熱部と、
塗布液をノズルから塗布液液滴として吹き出させるように構成された供給部と、
制御部とを備え、
前記制御部は、
前記加熱部を制御して前記被処理体を加熱する第１の処理と、
前記供給部を制御して、前記第１の処理によって加熱された後の前記被処理体の表面に対して前記ノズルから前記塗布液液滴を吹き付ける第２の処理とを実行し、
前記制御部は、前記第２の処理において、前記供給部を制御して、前記第１の処理によって加熱された後の前記被処理体の表面に対して、加熱された窒素ガスに前記塗布液液滴を随伴させた状態で前記ノズルから吹き付ける、塗布膜形成装置。
【請求項１１】
前記第１の処理が行われる第１の処理室と、
前記第１の処理室とは異なる第２の処理室であって、前記第２の処理が行われる第２の処理室とを更に備える、請求項９又は１０に記載の塗布膜形成装置。
【請求項１２】
前記第１の処理及び前記第２の処理の双方が行われる処理室を更に備える、請求項９又は１０に記載の塗布膜形成装置。
【請求項１３】
前記制御部は、前記加熱部を制御して前記被処理体を加熱する際に、前記加熱部による前記被処理体の加熱温度を前記塗布液液滴に含まれる溶剤の沸点よりも１０℃〜５０℃低い温度に設定する、請求項８〜１２のいずれか一項に記載の塗布膜形成装置。
【請求項１４】
基板と、前記基板の表面に設けられた凸部とを含む被処理体を加熱するように構成された加熱部と、
塗布液をノズルから塗布液液滴として吹き出させるように構成された供給部と、
制御部とを備え、
前記制御部は、
前記加熱部を制御して前記被処理体を加熱する第１の処理と、
前記供給部を制御して、前記第１の処理によって加熱された後の前記被処理体の表面に対して前記ノズルから前記塗布液液滴を吹き付ける第２の処理とを実行し、
前記制御部は、前記加熱部を制御して前記被処理体を加熱する際に、前記加熱部による前記被処理体の加熱温度を前記塗布液液滴に含まれる溶剤の沸点よりも１０℃〜５０℃低い温度に設定する、塗布膜形成装置。
【請求項１５】
前記第１の処理が行われる第１の処理室と、
前記第１の処理室とは異なる第２の処理室であって、前記第２の処理が行われる第２の処理室とを更に備える、請求項１４に記載の塗布膜形成装置。
【請求項１６】
前記第１の処理及び前記第２の処理の双方が行われる処理室を更に備える、請求項１４に記載の塗布膜形成装置。
【請求項１７】
前記塗布液液滴に含まれる溶剤はプロピレングリコールモノメチルエーテルアセテートである、請求項８〜１６のいずれか一項に記載の塗布膜形成装置。
【請求項１８】
前記制御部は、前記加熱部を制御して、前記第２の処理において前記塗布液液滴が吹き付けられた後の前記被処理体を加熱する第３の処理を更に実行する、請求項８〜１７のいずれか一項に記載の塗布膜形成装置。
【請求項１９】
前記基板の表面に対して垂直な軸周りに前記被処理体を回転させる駆動部を更に備え、
前記制御部は、前記第２の処理において、前記駆動部を制御して前記被処理体を回転させた状態で、前記供給部を制御して塗布液を前記ノズルに供給することにより、前記第１の処理によって加熱された後の前記被処理体の表面に対して前記塗布液液滴を前記ノズルから吹き付ける、請求項８〜１８のいずれか一項に記載の塗布膜形成装置。
【請求項２０】
請求項１〜７のいずれか一項に記載の塗布膜形成方法を塗布膜形成装置に実行させるためのプログラムを記録したコンピュータ読み取り可能な記録媒体。
【発明の詳細な説明】
【技術分野】
【０００１】
本開示は、塗布膜形成方法、塗布膜形成装置、及びコンピュータ読み取り可能な記録媒体に関する。
【背景技術】
【０００２】
特許文献１は、基板（ウエハ）の表面に凸部（突起、突条等）が設けられた被処理体に対して、塗布液（例えば、レジスト膜）を形成する方法を開示している。当該方法は、被処理体の表面の上方においてノズルを蛇行移動させつつノズルから塗布液液滴を噴霧する際に、加熱手段により被処理体を加熱することを含む。
【先行技術文献】
【特許文献】
【０００３】
【特許文献１】特開２００５−０１９５６０号公報
【発明の概要】
【発明が解決しようとする課題】
【０００４】
特許文献１が開示する方法は、凸部同士の間の空間を塗布液材料で埋めることなく、被処理体の表面（凸部の表面を含む。）に沿って塗布膜を略均一に形成することを目的としている。しかしながら、当該方法によれば、被処理体の表面のうちノズルの移動に伴い噴霧領域が重なる箇所に対し、塗布液の溶剤が完全に揮発しきらないうちに次の塗布液が噴霧されうる。そのため、加熱手段により被処理体を加熱していたとしても、塗布液液滴の溶質（塗布液材料粒子）が凸部の側壁面に定着する前に塗布液液滴（溶剤）が流動し、凸部の基端側において特に塗布膜の膜厚が大きくなってしまうことがある。
【０００５】
そこで、本開示は、凸部を含む被処理体の表面に沿って塗布膜をより均一に形成することが可能な塗布膜形成方法、塗布膜形成装置、及びコンピュータ読み取り可能な記録媒体を説明する。
【課題を解決するための手段】
【０００６】
本開示の一つの観点に係る塗布膜形成方法は、基板と、基板の表面に設けられた凸部とを含む被処理体を加熱する第１の工程と、第１の工程において加熱された後の被処理体の表面に対して塗布液液滴をノズルから吹き付ける第２の工程とを含む。
【０００７】
本開示の一つの観点に係る塗布膜形成方法では、被処理体の表面に塗布液液滴をノズルから吹き付ける第２の工程の前の第１の工程において、被処理体を加熱している。そのため、凸部の表面を含む被処理体の表面全体において、第２の処理で吹き付けられる塗布液液滴の溶剤は被処理体からの熱を受けて揮発し、塗布液液滴の塗布液材料粒子（溶質）は被処理体の表面に付着する。従って、被処理体の表面、特に凸部の側面において、塗布液液滴同士が凝集して流動することが抑制される。その結果、被処理体の表面、特に凸部の側面において、塗布液材料粒子が均一に付着しやすくなる。
【０００８】
加えて、本開示の一つの観点に係る塗布膜形成方法では、第１の工程の開始時に、流動性を有する液状、すなわち未固化の塗布液液滴が被処理体の表面に存在していたとしても、第１の工程の加熱処理により溶剤が完全に揮発し、凸部の側面を含む被処理体の表面において未固化の塗布液液滴が固化する。そのため、続く第２の工程において、被処理体の表面に対して塗布液液滴をノズルから吹き付ける際には、以前に吹き付けられた塗布液液滴が完全に固化した状態となっている。従って、吹き付けのタイミングが異なる塗布液液滴同士が混ざって凝集し、被処理体の表面（特に、凸部の側面）において流動してしまうことが抑制される。以上より、凸部を含む被処理体の表面に沿って塗布膜をより均一に形成することが可能となる。
【０００９】
本開示の一つの観点に係る塗布膜形成方法は、第２の工程において塗布液液滴が吹き付けられた後の被処理体を加熱する第３の工程を更に含んでもよい。この場合、第２の工程において被処理体の表面に吹き付けられた塗布液液滴の溶剤（溶媒）が、第３の工程において被処理体からの熱を受けて揮発する。そのため、被処理体の表面における塗布液液滴の流動がいっそう抑制される。従って、凸部を含む被処理体の表面に沿って塗布膜をさらに均一に形成することが可能となる。
【００１０】
被処理体の加熱温度は、塗布液液滴に含まれる溶剤の沸点よりも１０℃〜５０℃低い温度に設定されていてもよい。被処理体の加熱温度が、塗布液液滴に含まれる溶剤の沸点よりも５０℃低い温度以上であると、第２の工程で吹き付けられる塗布液液滴の溶剤がほとんど揮発せずに被処理体の表面において塗布液液滴が流動してしまうような事態が生じ難い。そのため、凸部の基端側において特に塗布膜の膜厚が大きくなってしまうことが抑制される。被処理体の加熱温度が、塗布液液滴に含まれる溶剤の沸点よりも１０℃低い温度以下であると、第２の工程で吹き付けられる塗布液液滴が被処理体の表面に到達する前に当該塗布液液滴の溶剤のほとんどが揮発してしまうような事態が生じ難い。そのため、塗布液液滴に含まれる塗布液材料粒子がその形状を保持したまま被処理体の表面に次々と堆積してしまうことが抑制される。
【００１１】
塗布液液滴に含まれる溶剤はプロピレングリコールモノメチルエーテルアセテート（以下、ＰＧＭＥＡと称することもある。）であってもよい。ＰＧＭＥＡの沸点は１４６℃であるので、被処理体の加熱温度が９０℃〜１４０℃程度に設定されていると、塗布液液滴が被処理体の表面に吹き付けられたときに溶剤であるＰＧＭＥＡが適度に揮発する。そのため、塗布液液滴が、被処理体の表面において適度な流動性を維持し、被処理体の表面に均一に拡がりやすくなる。従って、凸部を含む被処理体の表面に沿って塗布膜をいっそう均一に形成することが可能となる。
【００１２】
第２の工程では、被処理体を回転させた状態で、第１の工程において加熱された後の被処理体の表面に対して塗布液液滴をノズルから吹き付けてもよい。この場合、静止した被処理体の表面上においてノズルを蛇行させながらノズルから塗布液液滴を被処理体の表面に吹き付けるときと比較して、ノズルからの塗布液液滴が被処理体の表面に重複して吹き付けられ難い。そのため、凸部を含む被処理体の表面に沿って塗布膜をよりいっそう均一に形成することが可能となる。
【００１３】
第２の工程では、第１の工程によって加熱された後の被処理体の表面に対してノズルから塗布液液滴を吹き付けると共に、ノズルとは別のガスノズルをノズルに追従させつつ、被処理体の表面のうち塗布液液滴の吹き付け箇所に対して加熱された窒素ガスをガスノズルから吹き付けてもよい。この場合、塗布液液滴の吹き付け中に溶剤の乾燥が行われるので、被処理体の表面に塗布膜を形成するのに要する時間を短縮することができる。
【００１４】
第２の工程では、第１の工程によって加熱された後の被処理体の表面に対して、加熱された窒素ガスに塗布液液滴を随伴させた状態でノズルから吹き付けてもよい。この場合、塗布液液滴の吹き付け中に溶剤の乾燥が行われるので、被処理体の表面に塗布膜を形成するのに要する時間を短縮することができる。
【００１５】
本開示の他の観点に係る塗布膜形成装置は、基板と、基板の表面に設けられた凸部とを含む被処理体を加熱するように構成された加熱部と、塗布液をノズルから塗布液液滴として吹き出させるように構成された供給部と、制御部とを備え、制御部は、加熱部を制御して被処理体を加熱する第１の処理と、供給部を制御して、第１の処理によって加熱された後の被処理体の表面に対してノズルから塗布液液滴を吹き付ける第２の処理とを実行する。
【００１６】
本開示の一つの観点に係る塗布膜形成装置では、制御部が、被処理体の表面に塗布液液滴をノズルから吹き付ける第２の処理の前に、被処理体を加熱部により加熱する第１の処理を実行している。そのため、凸部の表面を含む被処理体の表面全体において、第２の処理で吹き付けられる塗布液液滴の溶剤が被処理体からの熱を受けて揮発し、塗布液液滴の塗布液材料粒子（溶質）は被処理体の表面に付着する。従って、被処理体の表面、特に凸部の側面において、塗布液液滴同士が凝集して流動することが抑制される。その結果、被処理体の表面、特に凸部の側面において、塗布液材料粒子が均一に付着しやすくなる。
【００１７】
加えて、本開示の一つの観点に係る塗布膜形成装置では、第１の処理の開始時に、流動性を有する液状、すなわち未固化の塗布液液滴が被処理体の表面に存在していたとしても、加熱処理（第１の処理）により溶剤が完全に揮発し、凸部の側面を含む被処理体の表面において未固化の塗布液液滴が固化する。そのため、続く第２の工程において、被処理体の表面に対して塗布液液滴をノズルから吹き付ける際には、以前に吹き付けられた塗布液液滴が完全に固化した状態となっている。従って、吹き付けのタイミングが異なる塗布液液滴同士が混ざって凝集し、被処理体の表面（特に、凸部の側面）において流動してしまうことが抑制される。以上より、凸部を含む被処理体の表面に沿って塗布膜をより均一に形成することが可能となる。
【００１８】
本開示の他の観点に係る塗布膜形成装置は、第１の処理が行われる第１の処理室と、第１の処理室とは異なる第２の処理室であって、第２の処理が行われる第２の処理室とを更に備えてもよい。
【００１９】
本開示の他の観点に係る塗布膜形成装置は、第１の処理及び第２の処理の双方が行われる処理室を更に備えてもよい。
【００２０】
制御部は、加熱部を制御して、第２の処理において塗布液液滴が吹き付けられた後の被処理体を加熱する第３の処理を更に実行してもよい。この場合、第２の処理において被処理体の表面に吹き付けられた塗布液液滴の溶剤（溶媒）が、第３の処理において被処理体からの熱を受けて揮発する。そのため、被処理体の表面における塗布液液滴の流動がいっそう抑制される。従って、凸部を含む被処理体の表面に沿って塗布膜をさらに均一に形成することが可能となる。
【００２１】
制御部は、加熱部を制御して被処理体を加熱する際に、加熱部による被処理体の加熱温度を塗布液液滴に含まれる溶剤の沸点よりも１０℃〜５０℃低い温度に設定してもよい。加熱部による被処理体の加熱温度が、塗布液液滴に含まれる溶剤の沸点よりも５０℃低い以上であると、第２の工程で吹き付けられる塗布液液滴の溶剤がほとんど揮発せずに被処理体の表面において塗布液液滴が流動してしまうような事態が生じ難い。そのため、凸部の基端側において特に塗布膜の膜厚が大きくなってしまうことが抑制される。加熱部による被処理体の加熱温度が、塗布液液滴に含まれる溶剤の沸点よりも１０℃低い温度以下であると、第２の工程で吹き付けられる塗布液液滴が被処理体の表面に到達する前に当該塗布液液滴の溶剤のほとんどが揮発してしまうような事態が生じ難い。そのため、塗布液液滴に含まれる塗布液材料粒子がその形状を保持したまま被処理体の表面に次々と堆積してしまうことが抑制される。
【００２２】
塗布液液滴に含まれる溶剤はプロピレングリコールモノメチルエーテルアセテートであってもよい。ＰＧＭＥＡの沸点は１４６℃であるので、被処理体を加熱する際の加熱部の温度が、９０℃〜１４０℃程度に設定されていると、塗布液液滴が被処理体の表面に吹き付けられたときに溶剤であるＰＧＭＥＡが適度に揮発する。そのため、塗布液液滴が、被処理体の表面において適度な流動性を維持し、被処理体の表面に均一に拡がりやすくなる。従って、凸部を含む被処理体の表面に沿って塗布膜をいっそう均一に形成することが可能となる。
【００２３】
本開示の他の観点に係る塗布膜形成装置は、基板の表面に対して垂直な軸周りに被処理体を回転させる駆動部を更に備え、制御部は、第２の処理において、駆動部を制御して被処理体を回転させた状態で、供給部を制御して塗布液をノズルに供給することにより、第１の処理によって加熱された後の被処理体の表面に対して塗布液液滴をノズルから吹き付けてもよい。この場合、静止した被処理体の表面上においてノズルを蛇行させながらノズルから塗布液液滴を被処理体の表面に吹き付けるときと比較して、ノズルからの塗布液液滴が被処理体の表面に重複して吹き付けられ難い。そのため、凸部を含む被処理体の表面に沿って塗布膜をよりいっそう均一に形成することが可能となる。
【００２４】
本開示の他の観点に係る塗布膜形成装置は、加熱された窒素ガスをガスノズルから吐出させるように構成されたガス供給部を更に備え、制御部は、第２の処理において、供給部を制御して、第１の処理によって加熱された後の被処理体の表面に対してノズルから塗布液液滴を吹き付けると共に、ガス供給部を制御して、ガスノズルをノズルに追従させつつ、被処理体の表面のうち塗布液液滴の吹き付け箇所に対して加熱された窒素ガスをガスノズルから吹き付けてもよい。この場合、塗布液液滴の吹き付け中に溶剤の乾燥が行われるので、被処理体の表面に塗布膜を形成するのに要する時間を短縮することができる。
【００２５】
制御部は、第２の処理において、供給部を制御して、第１の処理によって加熱された後の被処理体の表面に対して、加熱された窒素ガスに塗布液液滴を随伴させた状態でノズルから吹き付けてもよい。この場合、塗布液液滴の吹き付け中に溶剤の乾燥が行われるので、被処理体の表面に塗布膜を形成するのに要する時間を短縮することができる。
【００２６】
本開示の他の観点に係るコンピュータ読み取り可能な記録媒体は、上記の塗布膜形成方法を塗布膜形成装置に実行させるためのプログラムを記録している。本開示の他の観点に係るコンピュータ読み取り可能な記録媒体では、上記の塗布膜形成方法と同様に、凸部を含む被処理体の表面に沿って塗布膜をより均一に形成することが可能となる。本明細書において、コンピュータ読み取り可能な記録媒体には、一時的でない有形の媒体（non-transitory computer recording medium）（例えば、各種の主記憶装置又は補助記憶装置）や、伝播信号（transitory computer recording medium）（例えば、ネットワークを介して提供可能なデータ信号）が含まれる。
【発明の効果】
【００２７】
本開示に係る塗布膜形成方法、塗布膜形成装置、及びコンピュータ読み取り可能な記録媒体によれば、凸部を含む被処理体の表面に沿って塗布膜をより均一に形成することが可能となる。
【図面の簡単な説明】
【００２８】
【図１】図１は、塗布膜形成装置を示す斜視図である。
【図２】図２は、図１のＩＩ−ＩＩ線断面図である。
【図３】図３は、図３のＩＩＩ−ＩＩＩ線断面図である。
【図４】図４は、塗布膜形成装置を示すブロック図である。
【図５】図５は、コントローラのハードウェア構成を示す概略図である。
【図６】図６は、液処理ユニットを示す模式図である。
【図７】図７は、ノズルの近傍を示す部分断面図である。
【図８】図８は、熱処理ユニットを側方から見た断面図である。
【図９】図９は、図８のＩＸ−ＩＸ線断面図である。
【図１０】図１０は、塗布膜の形成手順を説明するためのフローチャートである。
【図１１】図１１は、塗布膜の形成手順を説明するための模式図である。
【図１２】図１２は、液処理ユニットの他の例を部分的に示す模式図である。
【図１３】図１３は、実施例を説明するための図である。
【発明を実施するための形態】
【００２９】
以下に説明される本開示に係る実施形態は本発明を説明するための例示であるので、本発明は以下の内容に限定されるべきではない。以下の説明において、同一要素又は同一機能を有する要素には同一符号を用いることとし、重複する説明は省略する。
【００３０】
［塗布膜形成装置］
まず、塗布膜形成装置１の概要について説明する。塗布膜形成装置１は、被処理体Ｗ（図４等参照）の表面上に塗布膜Ｒ（同図等参照）を形成する装置である。
【００３１】
ここで、被処理体Ｗは、図４等に示されるように、基板（ウエハ）Ｗ１と少なくとも一つの凸部Ｗ２とを有する。基板Ｗ１は、円板状を呈してもよいし、円形の一部が切り欠かれていてもよいし、多角形など円形以外の形状を呈していてもよい。基板Ｗ１は、例えば、半導体基板、ガラス基板、マスク基板、ＦＰＤ（Flat Panel Display）基板その他の各種基板であってもよい。凸部Ｗ２は、基板Ｗ１の表面Ｗ１ａ上に設けられている。凸部Ｗ２は基板Ｗ１の表面Ｗ１ａから外方に向けて突出していればよい。すなわち、凸部Ｗ２の形状は、直方体形状その他の種々の形状であってもよく、何ら限定されない。凸部Ｗ２の材質は、凸部Ｗ２の表面Ｗ２ａ（外部に露出している上面及び外周面）に塗布膜Ｒを形成することができれば有機材料であっても無機材料であってもよく、何ら限定されない。なお、本明細書において、「被処理体Ｗの表面」とは、基板Ｗ１の表面Ｗ１ａ及び凸部Ｗ２の表面Ｗ２ａを合わせた面をいう。
【００３２】
塗布膜Ｒは、塗布膜形成装置１によって被処理体Ｗの表面に形成される。塗布膜Ｒを構成する材料としては、レジスト材料、カラーレジスト材料、ポリイミド材料、ＳＯＣ（Spin On Carbon）材料、メタルハードマスク材料その他の材料であってもよく、何ら限定されない。レジスト材料としては、樹脂材料その他の材料であってもよく、何ら限定されない。レジスト材料は、例えば、所定波長の光線に感光性を示す感光性材料であってもよい。当該感光性材料は、ネガ型であってもよいし、ポジ型であってもよい。
【００３３】
塗布膜形成装置１は、図１〜図３に示されるように、キャリアブロック２と、処理ブロック３と、コントローラ（制御部）ＣＵを備える。
【００３４】
キャリアブロック２は、キャリアステーション２１と搬入搬出部２２とを有する。キャリアステーション２１は複数のキャリア１０を支持する。キャリア１０は、少なくとも一つの被処理体Ｗを密封状態で収容する。キャリア１０の側面１０ａには、被処理体Ｗを出し入れするための開閉扉（図示せず）が設けられている。
【００３５】
搬入搬出部２２は、キャリアステーション２１及び処理ブロック３の間に位置している。搬入搬出部２２は、複数の開閉扉２２ａを有する。キャリアステーション２１上にキャリア１０が載置される際には、キャリア１０の開閉扉が開閉扉２２ａに面した状態とされる。開閉扉２２ａ及び側面１０ａの開閉扉を同時に開放することで、キャリア１０内と搬入搬出部２２内とが連通する。搬入搬出部２２は、受け渡しアームＡ１を内蔵している。受け渡しアームＡ１は、キャリア１０から被処理体Ｗを取り出して処理ブロック３に渡し、処理ブロック３から被処理体Ｗを受け取ってキャリア１０内に戻す。
【００３６】
処理ブロック３は、複数の処理モジュール３１，３２、棚部３３及び搬送アームＡ２を内蔵する。処理モジュール３１，３２は、例えば図２に示されるように、搬送アームＡ２の移動方向に沿って並ぶように配置されている。
【００３７】
処理モジュール３１は、上下方向に並ぶ複数の液処理ユニットＵ１（第２の処理室）と、塗布液源Ｂ１と、窒素ガス源Ｂ２とを有する。液処理ユニットＵ１は、塗布膜Ｒの形成用の液体を被処理体Ｗの表面に塗布するように構成されている。塗布液源Ｂ１及び窒素ガス源Ｂ２は、液処理ユニットＵ１の下部に配置されている。塗布液源Ｂ１及び窒素ガス源Ｂ２はそれぞれ、液処理ユニットＵ１に供給するための塗布液及び窒素ガス（Ｎ２ガス）を収容する。なお、塗布液源Ｂ１が収容する塗布液は、塗布液材料粒子（溶質）を溶剤（溶媒）で希釈したものである。当該溶剤としては、塗布液材料粒子の希釈に適した公知のものであれば制限はないが、例えば、イソプロピルアルコール（以下、ＩＰＡと称することもある。）、ＰＧＭＥＡ、γ−ブチロラクトン（以下、ＧＢＬと称することもある。）等を用いてもよい。
【００３８】
処理モジュール３２は、上下方向に並ぶ複数の熱処理ユニットＵ２（第１の処理室）を有する。熱処理ユニットＵ２は、塗布膜Ｒの形成にあたり被処理体Ｗに対して熱処理を行うように構成されている。熱処理の具体例としては、塗布液の溶剤を揮発させたり、塗布液材料を硬化させるための加熱処理等が挙げられる。
【００３９】
棚部３３は、処理ブロック３内のキャリアブロック２側に配置されている。棚部３３は、被処理体Ｗを一時的に収容するものであり、受け渡しアームＡ１と処理ブロック３との間における被処理体Ｗの受け渡しに用いられる。搬送アームＡ２は、棚部３３と処理モジュール３１，３２との間、及び処理モジュール３１，３２同士の間で被処理体Ｗを搬送する。
【００４０】
コントローラＣＵは、塗布膜形成装置１を部分的又は全体的に制御する。コントローラＣＵは、図４に示されるように、機能モジュールとして、読取部Ｍ１と、記憶部Ｍ２と、処理部Ｍ３と、指示部Ｍ４とを有する。これらの機能モジュールは、コントローラＣＵの機能を便宜上複数のモジュールに区切ったものに過ぎず、コントローラＣＵを構成するハードウェアがこのようなモジュールに分かれていることを必ずしも意味するものではない。各機能モジュールは、プログラムの実行により実現されるものに限られず、専用の電気回路（例えば論理回路）、又は、これを集積した集積回路（ＡＳＩＣ：Application Specific Integrated Circuit）により実現されるものであってもよい。
【００４１】
読取部Ｍ１は、コンピュータ読み取り可能な記録媒体２００からプログラムを読み取る。記録媒体２００は、塗布膜形成装置１に各種動作を実行させるためのプログラムを記録している。記録媒体２００としては、例えば、半導体メモリ、光記録ディスク、磁気記録ディスク、光磁気記録ディスクであってもよい。
【００４２】
記憶部Ｍ２は、種々のデータを記憶する。記憶部Ｍ２は、例えば、読取部Ｍ１において読み取られたプログラムの他、例えば、外部入力装置（図示せず）を介してオペレータから入力された設定データ等を記憶する。
【００４３】
処理部Ｍ３は、各種データを処理する。処理部Ｍ３は、例えば、記憶部Ｍ２に記憶されている各種データに基づいて、液処理ユニットＵ１及び熱処理ユニットＵ２を動作させるための信号を生成する。
【００４４】
指示部Ｍ４は、処理部Ｍ３において生成された信号を液処理ユニットＵ１又は熱処理ユニットＵ２に送信する。
【００４５】
コントローラＣＵのハードウェアは、例えば一つ又は複数の制御用のコンピュータにより構成される。コントローラＣＵは、ハードウェア上の構成として、例えば図５に示す回路ＣＵ１を有する。回路ＣＵ１は、電気回路要素（circuitry）で構成されていてもよい。回路ＣＵ１は、具体的には、プロセッサＣＵ２と、メモリＣＵ３と、ストレージＣＵ４と、ドライバＣＵ５と、入出力ポートＣＵ６とを有する。プロセッサＣＵ２は、メモリＣＵ３及びストレージＣＵ４の少なくとも一方と協働してプログラムを実行し、入出力ポートＣＵ６を介した信号の入出力を実行することで、上述した各機能モジュールを構成する。ドライバＣＵ５は、塗布膜形成装置１の各種装置をそれぞれ駆動する回路である。入出力ポートＣＵ６は、ドライバＣＵ５と塗布膜形成装置１の各種装置との間で、信号の入出力を行う。
【００４６】
本実施形態では、塗布膜形成装置１は、一つのコントローラＣＵを備えているが、複数のコントローラＣＵで構成されるコントローラ群（制御部）を備えていてもよい。塗布膜形成装置１がコントローラ群を備えている場合には、上記の機能モジュールがそれぞれ、一つのコントローラＣＵによって実現されていてもよいし、２個以上のコントローラＣＵの組み合わせによって実現されていてもよい。コントローラＣＵが複数のコンピュータ（回路ＣＵ１）で構成されている場合には、上記の機能モジュールがそれぞれ、一つのコンピュータ（回路ＣＵ１）によって実現されていてもよいし、２つ以上のコンピュータ（回路ＣＵ１）の組み合わせによって実現されていてもよい。コントローラＣＵは、複数のプロセッサＣＵ２を有していてもよい。この場合、上記の機能モジュールがそれぞれ、一つのプロセッサＣＵ２によって実現されていてもよいし、２つ以上のプロセッサＣＵ２の組み合わせによって実現されていてもよい。
【００４７】
［液処理ユニットの構成］
続いて、図６及び図７を参照して、液処理ユニットＵ１についてさらに詳しく説明する。液処理ユニットＵ１は、図６に示されるように、回転保持部４０と、駆動部５０と、ポンプＰと、バルブＶとを備える。
【００４８】
回転保持部４０は、回転部４１と、保持部４２とを有する。回転部４１は、上方に突出したシャフト４３を有する。回転部４１は、例えば電動モータ等を動力源としてシャフト４３を回転させる。保持部４２は、シャフト４３の先端部に設けられている。保持部４２上には被処理体Ｗが配置される。保持部４２は、例えば吸着等により被処理体Ｗを略水平に保持する。すなわち、回転保持部４０は、被処理体Ｗの姿勢が略水平の状態で、被処理体Ｗの表面（基板Ｗ１の表面Ｗ１ａ）に対して垂直な軸（回転軸）周りで被処理体Ｗを回転させる。本実施形態では、回転軸は、円形状を呈する被処理体Ｗ（基板Ｗ１）の中心を通っているので、中心軸でもある。本実施形態では、図６に示されるように、回転保持部２０は、上方から見て時計回りに被処理体Ｗを回転させる。
【００４９】
駆動部５０は、ノズルＮを駆動するように構成されている。駆動部５０は、ガイドレール５１と、スライドブロック５２と、アーム５３とを有する。ガイドレール５１は、回転保持部４０（被処理体Ｗ）の上方において水平方向に沿って延びている。スライドブロック５２は、ガイドレール５１に沿って水平方向に移動可能となるように、ガイドレール５１に接続されている。アーム５３は、上下方向に移動可能となるように、スライドブロック５２に接続されている。アーム５３の下端にはノズルＮが接続されている。アーム５３内には、塗布液が流通可能な流路が形成されている。当該流路は、ポンプＰを介して塗布液源Ｂ１と接続されている。
【００５０】
駆動部５０は、例えば電動モータ等の動力源（図示せず）により、スライドブロック５２及びアーム５３を移動させ、これに伴ってノズルＮを移動させる。平面視において、ノズルＮは、塗布液の吐出時において、被処理体Ｗの回転軸に直交する直線上を被処理体Ｗの径方向に沿って移動する。
【００５１】
ノズルＮは、被処理体Ｗの表面に向けて下方に開口している。ノズルＮは、例えば、内部混合式の２流体ノズルであってもよいし、外部混合式の２流体ノズルであってもよいし、１流体ノズルであってもよい。本明細書では、内部混合式の２流体ノズルを例にとって、図７を参照しつつノズルＮの構造を説明する。ノズルＮは、略円柱状を呈する本体Ｎ１と、本体Ｎ１の側面に接続された配管Ｎ２とを有する。配管Ｎ２は、バルブＶを介して窒素ガス源Ｂ２と接続されている。
【００５２】
本体Ｎ１の内部には、流路Ｎ３，Ｎ４が形成されている。流路Ｎ３は、アーム５３の内部に形成されている塗布液の流路に連通している。流路Ｎ３は、本体Ｎ１内において上下方向に延びており、下端がノズルＮの吐出口Ｎ５と連通している。流路Ｎ４は、配管Ｎ２と連通している。流路Ｎ４は、本体Ｎ１内において本体Ｎ１の外表面から流路Ｎ３の下端近傍まで延びている。流路Ｎ４が流路Ｎ３と合流する合流部Ｎ６では、流路Ｎ３を流通する塗布液と流路Ｎ４を流通する窒素ガスとが衝突して混合され、微小な塗布液液滴が生成される。吐出口Ｎ５からは、当該塗布液液滴が被処理体Ｗの表面に向けて吹き出される（噴霧される）。
【００５３】
図６に戻って、ポンプＰは、コントローラＣＵからの制御信号を受けて、塗布液を塗布液源Ｂ１からノズルＮに送り出す。ポンプＰ、アーム５３、ノズルＮ（流路Ｎ３）及び塗布液源Ｂ１は、塗布液を被処理体Ｗに供給するための供給部６０を構成している。
【００５４】
バルブＶは、コントローラＣＵからの制御信号を受けて、窒素ガスを窒素ガス源Ｂ２からノズルＮに送り出す。バルブＶ、配管Ｎ２、ノズルＮ（流路Ｎ４）及び窒素ガス源Ｂ２は、窒素ガスを被処理体Ｗに供給するための供給部７０を構成している。
【００５５】
［熱処理ユニットの構成］
続いて、図８及び図９を参照して、熱処理ユニットＵ２の構成について説明する。熱処理ユニットＵ２は、筐体１００内に、被処理体Ｗを加熱する加熱部１１０と、被処理体Ｗを搬送する搬送機構１２０とを有する。筐体１００のうち搬送機構１２０に対応する部分の両側壁には、被処理体Ｗを筐体１００の内部に搬入すると共に被処理体Ｗを筐体１００外へと搬出するための搬入出口１０１が形成されている。
【００５６】
加熱部１１０は、蓋部１１１と、熱板収容部１１２とを有する。蓋部１１１は、熱板収容部１１２の上方に位置しており、熱板収容部１１２から離間した上方位置と熱板収容部１１２上に載置される下方位置との間で上下動が可能である。蓋部１１１は、下方位置にあるときに熱板収容部１１２とともに処理室ＰＲを構成する。蓋部１１１の中央には、排気部１１１ａが設けられている。排気部１１１ａは、処理室ＰＲから気体を排気するために用いられる。
【００５７】
熱板収容部１１２は、円筒状を呈しており、その内部に熱板１１３を収容する。熱板１１３の外周部は、支持部材１１４によって支持されている。支持部材１１４の外周は、筒状を呈するサポートリング１１５によって支持されている。サポートリング１１５の上面には、上方に向けて開口したガス供給口１１５ａが形成されている。ガス供給口１１５ａは、処理室ＰＲ内に不活性ガスを噴き出す。
【００５８】
熱板１１３は、図９に示されるように、円形状を呈する平板である。熱板１１３の外形は、被処理体Ｗの外形よりも大きい。熱板１１３には、その厚さ方向に貫通して延びる貫通孔ＨＬが３つ形成されている（図９参照）。熱板１１３の上面には、被処理体Ｗを支持する６つの支持ピンＰＮが立設されている（図８参照）。支持ピンＰＮの高さは、例えば１００μｍ程度であってもよい。
【００５９】
図８に戻って、熱板１１３の下面には、ヒータ１１６が配置されている。ヒータ１１６は、コントローラＣＵに接続されており、コントローラＣＵからの指示信号に基づき制御される。
【００６０】
熱板１１３の下方には、昇降機構１１９が配置されている。昇降機構１１９は、筐体１００外に配置されたモータ１１９ａと、モータ１１９ａによって上下動する３つの昇降ピン１１９ｂとを有する。昇降ピン１１９ｂはそれぞれ、対応する貫通孔ＨＬを通過可能に構成されている。コントローラＣＵがモータ１１９ａに上昇信号又は下降信号を送信すると、昇降ピン１１９ｂは対応する貫通孔ＨＬ内を移動しつつ上下する。昇降ピン１１９ｂの先端が熱板１１３の上方に突出している場合、昇降ピン１１９ｂの先端上に被処理体Ｗを載置可能である。昇降ピン１１９ｂの先端上に載置された被処理体Ｗは、昇降ピン１１９ｂの上下動に伴い昇降する。
【００６１】
搬送機構１２０は、加熱部１１０に隣接して位置している。搬送機構１２０は、被処理体Ｗが載置される搬送板１２１を有する。搬送板１２１は、図９に示されるように矩形状を呈する平板である。搬送板１２１のうち加熱部１１０側の端部は、加熱部１１０に向けて突出した円弧状を呈している。
【００６２】
搬送板１２１は、加熱部１１０側に向かって延伸するレール１２２に取付けられている。搬送板１２１は、駆動部１２３により駆動されレール１２２上を水平移動可能である。加熱部１１０側まで移動した搬送板１２１は、熱板１１３の上方に位置する。
【００６３】
搬送板１２１には、レール１２２の延在方向に沿って延びる２本のスリット１２４が形成されている。スリット１２４は、搬送板１２１における加熱部１１０側の端部から搬送板１２１の中央部付近まで延びるように形成されている。スリット１２４により、加熱部１１０側に移動した搬送板１２１と熱板１１３上に突出した昇降ピン１１９ｂとの干渉が防止される。
【００６４】
図８に示されるように、搬送板１２１の下方には昇降機構１２５が配置されている。昇降機構１２５は、筐体１００外に配置されたモータ１２５ａと、モータ１２５ａによって上下動する３つの昇降ピン１２５ｂとを有する。昇降ピン１２５ｂはそれぞれ、スリット１２４を通過可能に構成されている。コントローラＣＵがモータ１２５ａに上昇信号又は下降信号を送信すると、昇降ピン１２５ｂはスリット１２４内を移動しつつ上下する。昇降ピン１２５ｂの先端が搬送板１２１の上方に突出している場合、昇降ピン１２５ｂの先端上に被処理体Ｗを載置可能である。昇降ピン１２５ｂの先端上に載置された被処理体Ｗは、昇降ピン１２５ｂの上下動に伴い昇降する。
【００６５】
［塗布膜の形成方法］
続いて、塗布膜Ｒを被処理体Ｗの表面に形成する方法について、図１０及び図１１を参照して説明する。まず、コントローラＣＵが受け渡しアームＡ１を制御して、受け渡しアームＡ１によってキャリア１０内の被処理体Ｗを棚部３３に搬送する。次に、コントローラＣＵが搬送アームＡ２を制御して、搬送アームＡ２によって被処理体Ｗを棚部３３から取り出し、熱処理ユニットＵ２に搬送する。熱処理ユニットＵ２では、コントローラＣＵが搬送機構１２０（搬送板１２１）を制御して、被処理体Ｗが加熱部１１０内に搬送される（ステップＳ１）。被処理体Ｗが熱板１１３上に載置されると、コントローラＣＵが昇降機構１１９を制御して、昇降機構１１９によって蓋部１１１を下方位置に降下させる。これにより、蓋部１１１と熱板収容部１１２とで構成される処理室ＰＲ内に被処理体Ｗが収容される。
【００６６】
次に、コントローラＣＵが加熱部１１０を制御して、加熱部１１０により被処理体Ｗを所定温度まで加熱する（ステップＳ２）。加熱部１１０における被処理体Ｗの加熱温度は、塗布液液滴に含まれる溶剤の沸点よりも０℃〜３０℃低い温度に設定されていてもよい。加熱部１１０による被処理体Ｗの加熱温度が、塗布液液滴に含まれる溶剤の沸点よりも３０℃低い温度以上であると、後述のステップＳ５で吹き付けられる塗布液液滴の溶剤がほとんど揮発せずに被処理体Ｗの表面において塗布液液滴が流動してしまうような事態が生じ難い。そのため、凸部Ｗ２の基端側において特に塗布膜Ｒの膜厚が大きくなってしまうことが抑制される。加熱部１１０による被処理体Ｗの加熱温度が、塗布液液滴に含まれる溶剤の沸点よりも０℃低い温度（すなわち、沸点と等しい温度）以下であると、後述のステップＳ５で吹き付けられる塗布液液滴が被処理体Ｗの表面に到達する前に当該塗布液液滴の溶剤のほとんどが揮発してしまうような事態が生じ難い。そのため、塗布液液滴に含まれる塗布液材料粒子がその形状を保持したまま被処理体Ｗの表面に次々と堆積してしまうことが抑制される。
【００６７】
塗布液の溶剤がＩＰＡである場合には、ＩＰＡの沸点が８２℃であるから、加熱部１１０における被処理体Ｗの加熱温度が５５℃〜８５℃程度に設定されてもよい。塗布液の溶剤がＰＧＭＥＡである場合には、ＰＧＭＥＡの沸点が１４６℃であるから、加熱部１１０における被処理体Ｗの加熱温度が１１０℃〜１５０℃程度に設定されてもよい。塗布液の溶剤がＧＢＬである場合には、ＧＢＬの沸点が２０４℃であるから、加熱部１１０における被処理体Ｗの加熱温度が１５０℃〜２０５℃程度に設定されてもよい。これらの場合、後述のステップＳ５において塗布液液滴が被処理体Ｗの表面に吹き付けられたときに、溶剤であるＩＰＡ、ＰＧＭＥＡ又はＧＢＬが適度に揮発する。そのため、塗布液液滴が、被処理体Ｗの表面において適度な流動性を維持し、被処理体Ｗの表面に均一に拡がりやすくなる。従って、凸部Ｗ２を含む被処理体Ｗの表面に沿って塗布膜Ｒをいっそう均一に形成することが可能となる。
【００６８】
次に、コントローラＣＵが昇降機構１１９及び搬送機構１２０を制御して、加熱された被処理体Ｗを加熱部１１０から搬出する。次に、コントローラＣＵが搬送アームＡ２を制御して、搬送アームＡ２によって被処理体Ｗを熱処理ユニットＵ２から取り出し、液処理ユニットＵ１に搬送する（ステップＳ３）。被処理体Ｗが加熱部１１０によって加熱されてから液処理ユニットＵ１に搬送されるまでに要する時間は、例えば、数秒〜１０秒程度である。この搬送の際、加熱された被処理体Ｗの温度は、例えば２０℃〜３０℃程度低下しうる。
【００６９】
被処理体Ｗが液処理ユニットＵ１に搬送され、回転保持部４０の保持部４２に保持されると、コントローラＣＵが回転部４１を制御して、被処理体Ｗを回転駆動させる（ステップＳ４）。この状態で、コントローラＣＵが駆動部５０、ポンプＰ及びバルブＶを制御して、ノズルＮが被処理体Ｗの回転軸に直交する直線上を被処理体Ｗの径方向に沿って移動しながら、回転している被処理体Ｗの表面に対してノズルＮの吐出口Ｎ５から塗布液液滴を吹き付ける（ステップＳ５；図１１（ａ）参照）。このとき、ステップＳ２において被処理体Ｗが加熱され、被処理体Ｗの表面が所定の温度となっているので、塗布液液滴の溶剤が被処理体Ｗから熱を受けて揮発し、塗布液液滴の塗布液材料粒子（塗布液材料）が被処理体Ｗの表面に付着する（図１１（ｂ）参照）。
【００７０】
次に、コントローラＣＵが搬送アームＡ２を制御して、搬送アームＡ２によって被処理体Ｗを液処理ユニットＵ１から取り出し、熱処理ユニットＵ２に搬送する。次に、コントローラＣＵが搬送機構１２０（搬送板１２１）を制御して、被処理体Ｗが加熱部１１０内に搬送される（ステップＳ６）。これにより、ステップＳ１と同様に、処理室ＰＲ内に被処理体Ｗが収容される。
【００７１】
次に、コントローラＣＵが加熱部１１０を制御して、加熱部１１０により被処理体Ｗを所定温度まで加熱する（ステップＳ７；図１１（ｃ）参照）。このときの加熱部１１０における被処理体Ｗの加熱温度は、ステップＳ２と同様であってもよい。これにより、塗布液液滴の溶剤が完全に揮発し、被処理体Ｗの表面上に塗布膜Ｒが形成される。
【００７２】
次に、コントローラＣＵは、被処理体Ｗの表面に対するノズルＮからの塗布液液滴の吹き付けが所定回数に到達したか否かを判断する（ステップＳ８）。具体的には、コントローラＣＵは、吹き付け回数をカウントし、当該回数が予め設定された閾値以上であるか否かを判断する。ステップＳ８での判断の結果、当該回数が所定回数に到達していない場合には（ステップＳ８でＮＯ）、ステップＳ３〜ステップＳ７の工程が繰り返され、被処理体Ｗの表面に対する塗布液液滴の吹き付けが複数回実行される。吹き付け回数の閾値は、例えば、被処理体Ｗの表面に形成しようとする塗布膜Ｒの目標膜厚等に応じて適宜設定されてもよい。なお、ステップＳ７での加熱処理は、繰り返し時のステップＳ５での吹き付け処理の前処理であるともいえる。
【００７３】
一方、ステップＳ８での判断の結果、当該回数が所定回数に到達している場合には（ステップＳ８でＹＥＳ）、コントローラＣＵが搬送アームＡ２を制御して、搬送アームＡ２によって被処理体Ｗを熱処理ユニットＵ２から取り出し、被処理体Ｗが所定温度まで冷めた後に、棚部３３に搬送する。このとき、冷却板等の冷却機構を用いて被処理体Ｗを強制的に冷却してもよいし、自然冷却であってもよい。その後、コントローラＣＵが受け渡しアームＡ１を制御して、受け渡しアームＡ１によって被処理体Ｗを棚部３３からキャリア１０内に戻す（ステップＳ９）。これにより、塗布膜Ｒの形成処理が完了する（図１１（ｄ）参照）。
【００７４】
以上のような本実施形態では、被処理体Ｗの表面に塗布液液滴をノズルＮから吹き付ける前（ステップＳ５の前）に、被処理体Ｗを加熱部１１０により加熱している（ステップＳ２）。そのため、凸部Ｗ２の表面Ｗ２ａを含む被処理体Ｗの表面全体において、ステップＳ５で吹き付けられる塗布液液滴の溶剤は被処理体Ｗからの熱を受けて揮発し、塗布液液滴の塗布液材料粒子（溶質）は被処理体Ｗの表面に付着する。従って、被処理体Ｗの表面、特に凸部Ｗ２の側面において、塗布液液滴同士が凝集して流動することが抑制される。その結果、被処理体Ｗの表面、特に凸部Ｗ２の側面において、塗布液材料粒子（塗布液材料）が均一に付着しやすくなる。
【００７５】
本実施形態では、被処理体Ｗを加熱部１１０により加熱している（ステップＳ７）ので、ステップＳ７の開始時に、流動性を有する液状、すなわち未固化の塗布液液滴が被処理体Ｗの表面に存在していたとしても、当該加熱処理により溶剤が完全に揮発し、凸部Ｗ２の側面を含む被処理体Ｗの表面において未固化の塗布液液滴が固化する。そのため、繰り返し時のステップＳ５において、被処理体Ｗの表面に対して塗布液液滴をノズルＮから吹き付ける際には、以前に吹き付けられた塗布液液滴が完全に固化した状態となっている。従って、吹き付けのタイミングが異なる塗布液液滴同士が混ざって凝集し、被処理体Ｗの表面（特に、凸部Ｗ２の側面）において流動してしまうことが抑制される。以上より、凸部Ｗ２を含む被処理体Ｗの表面に沿って塗布膜Ｒをより均一に形成することが可能となる。
【００７６】
本実施形態では、被処理体Ｗをキャリア１０に戻す前（ステップＳ８でＹＥＳの前）にも、被処理体Ｗを加熱部１１０により加熱している（ステップＳ７）。そのため、ステップＳ５において被処理体Ｗの表面に吹き付けられた塗布液液滴の溶剤が、ステップＳ７において被処理体Ｗからの熱を受けて揮発する。そのため、被処理体Ｗをキャリア１０に戻す前においても、被処理体Ｗの表面における塗布液液滴の流動がいっそう抑制される。従って、凸部Ｗ２を含む被処理体Ｗの表面に沿って塗布膜Ｒをさらに均一に形成することが可能となる。
【００７７】
本実施形態では、ステップＳ５において、被処理体Ｗを回転させた状態で被処理体Ｗの表面に対して塗布液液滴をノズルＮから吹き付けている。そのため、静止した被処理体Ｗの表面上においてノズルＮを蛇行させながらノズルＮから塗布液液滴を被処理体Ｗの表面に吹き付けるときと比較して、ノズルＮからの塗布液液滴が被処理体Ｗの表面に重複して吹き付けられ難い。従って、凸部Ｗ２を含む被処理体Ｗの表面に沿って塗布膜Ｒをいっそう均一に形成することが可能となる。
【００７８】
以上、本開示に係る実施形態について詳細に説明したが、本発明の要旨の範囲内で種々の変形を上記の実施形態に加えてもよい。例えば、本実施形態では、被処理体Ｗを加熱部１１０により加熱する処理（ステップＳ２，Ｓ７）を熱処理ユニットＵ２で行い、被処理体Ｗの表面に塗布液液滴をノズルＮから吹き付ける処理（ステップＳ５）を液処理ユニットＵ１で行っていたが、液処理ユニットＵ１及び熱処理ユニットＵ２の双方の構成を有する処理室を用いて、双方の処理を当該処理室で行ってもよい。この場合、被処理体Ｗを加熱する際には、被処理体Ｗの回転を停止させておくとよい。
【００７９】
基板Ｗ１の径方向に複数の凸部Ｗ２が存在する場合、基板Ｗ１の回転軸に近いほど遠心力が小さくなるので、塗布液液滴が被処理体Ｗの表面で凝集すると当該回転軸寄りの凸部Ｗ２ほど凝集した塗布液が滞留しやすい。そのため、ノズルＮが当該回転軸の近傍に位置するときにノズルＮの移動速度を速くしてもよい。この場合、被処理体Ｗの表面のうち当該回転軸寄りにおいて、塗布液液滴の吹き付け量が少なくなるので、塗布液液滴が凝集し難くなる。
【００８０】
コントローラＣＵは、ノズルＮの位置が基板Ｗ１の回転軸に近いほど被処理体Ｗの回転数を大きくするように、回転部４１を制御してもよい。このとき、コントローラＣＵは、ノズルＮの直下での被処理体Ｗの移動速度（線速度）がノズルＮの位置にかかわらず一定になるように、回転部４１を制御してもよい。コントローラＣＵは、ノズルＮの位置が基板Ｗ１の回転軸に近いほど被処理体Ｗの回転数を大きくする制御と、ノズルＮが当該回転軸の近傍に位置するほどノズルＮの移動速度を早くする制御とを組み合わせて実行してもよい。コントローラＣＵは、ノズルＮの基板Ｗ１に対する位置にかかわらず、被処理体Ｗの回転数が一定となるように、回転部４１を制御してもよい。
【００８１】
ノズルＮからの塗布液液滴の吹き付け領域が被処理体Ｗの表面の大きさ以上である等の場合には、ノズルＮを移動させなくてもよいし、被処理体Ｗを回転させなくてもよい。
【００８２】
ステップＳ２，Ｓ７に加えて、被処理体Ｗの表面に塗布液液滴をノズルＮから吹き付ける処理（ステップＳ５）の際にも、被処理体Ｗを加熱してもよい。
【００８３】
例えば、図１２に示されるように、液処理ユニットＵ１は、加熱された窒素ガス（高温窒素ガス）を被処理体Ｗの表面に吹き付けるように構成されたガスノズルＧＮを更に有し、コントローラＣＵからの指示に基づいてガスノズルＧＮの動作をガス供給部によって制御してもよい。具体的には、ステップＳ５において、コントローラＣＵがガス供給部を制御して、ガスノズルＧＮをノズルＮに追従させつつ、被処理体Ｗの表面のうち塗布液液滴の吹き付け箇所に対して高温窒素ガスをガスノズルＧＮから吹き付けてもよい。この場合、塗布液液滴の吹き付け中に、ガスノズルＧＮからの高温窒素ガスによって溶剤の乾燥が行われるので、被処理体Ｗの表面に塗布膜Ｒを形成するのに要する時間を短縮することができる。なお、当該高温窒素ガスの温度は、５０℃〜１５０℃程度であってもよい。
【００８４】
また例えば、ノズルＮが２流体ノズルである場合、ステップＳ５において、加熱された窒素ガス（高温窒素ガス）をノズルＮに供給し、塗布液液滴を高温窒素ガスに随伴させた状態でノズルＮから被処理体Ｗの表面に対して吹き付けてもよい。この場合、塗布液液滴の吹き付け中に溶剤の乾燥が行われるので、被処理体Ｗの表面に塗布膜を形成するのに要する時間を短縮することができる。
【実施例】
【００８５】
本実施形態に係る塗布膜形成装置１を用いて塗布膜Ｒを被処理体Ｗの表面に形成した場合に、凸部Ｗ２を含む被処理体Ｗの表面に沿って塗布膜Ｒを均一に形成できることを確認するため、下記の試験例１〜３の試験を行った。
【００８６】
（試験例１）
直径１５０ｍｍの円板状の基板Ｗ１上に３つの凸部Ｗ２が設けられた被処理体Ｗを用意した。凸部Ｗ２はそれぞれ、被処理体Ｗの中心から径方向に向けて０ｍｍ（試験例１Ａ）、３５ｍｍ（試験例１Ｂ）、７０ｍｍ（試験例１Ｃ）に位置していた。また、ポジ型フォトレジストをＰＧＭＥＡで希釈したレジスト液を用意した。
【００８７】
次に、熱処理ユニットＵ２により被処理体Ｗを１００℃で６０秒間加熱した（第１の処理）。次に、加熱後の被処理体Ｗを液処理ユニットＵ１に搬送し、用意したレジスト液を２流体ノズルのノズルＮから被処理体Ｗの表面に吹き付けた（第２の処理）。このとき、ノズルＮの直下における被処理体Ｗの移動速度（線速度）が一定になるように、回転保持部４０による被処理体Ｗの回転数を６０ｒｐｍ〜６００ｒｐｍの範囲内で変動させた。また、ノズルＮの移動速度は１０ｍｍ／秒〜１５０ｍｍ／秒であった。次に、被処理体Ｗを再び熱処理ユニットＵ２に搬送し、熱処理ユニットＵ２により被処理体Ｗを１００℃で６０秒間加熱した（第３の処理）。その後、上記の第２の処理及び第３の処理を１２回繰り返し、被処理体Ｗの表面にレジスト膜（塗布膜Ｒ）を形成した。
【００８８】
次に、試験例１Ａ，１Ｂ，１Ｃの断面の様子を電子顕微鏡にて観察した。試験例１Ａ，１Ｂ，１Ｃの断面の概略図をそれぞれ図１３（ａ）〜（ｃ）に示す。試験例１Ａ，１Ｂ，１Ｃのいずれにおいても、凸部Ｗ２を含む被処理体Ｗの表面に沿ってレジスト膜（塗布膜Ｒ）が均一に形成されていた。特に、試験例１Ｂ，１Ｃにおいては、レジスト膜（塗布膜Ｒ）が極めて均一であった。
【００８９】
（試験例２）
第１の処理及び第３の処理における被処理体Ｗの加熱温度を１５０℃とした以外は、試験例１と同様に、被処理体Ｗの中心から径方向に向けて０ｍｍ（試験例２Ａ）、３５ｍｍ（試験例２Ｂ）、７０ｍｍ（試験例２Ｃ）に凸部Ｗ２が位置する被処理体Ｗの表面にレジスト膜（塗布膜Ｒ）を形成した。次に、試験例２Ａ，２Ｂ，２Ｃの断面の様子を電子顕微鏡にて観察した。試験例２Ａ，２Ｂ，２Ｃの断面の概略図をそれぞれ図１３（ｄ）〜（ｆ）に示す。試験例２Ａ，２Ｂ，２Ｃのいずれにおいても、凸部Ｗ２を含む被処理体Ｗの表面に沿ってレジスト膜（塗布膜Ｒ）が均一に形成されていた。特に、試験例２Ｂ，２Ｃにおいては、レジスト膜（塗布膜Ｒ）が極めて均一であった。
【００９０】
（試験例３）
第２の処理において、以下に示すとおり、ノズルＮが被処理体Ｗの中心に近いほどノズルＮの移動速度が大きくなるように設定した以外は、試験例２と同様に、被処理体Ｗの中心から径方向に向けて０ｍｍ（試験例３）に凸部Ｗ２が位置する被処理体Ｗの表面にレジスト膜（塗布膜Ｒ）を形成した。
・被処理体Ｗの中心と、当該中心から径方向に５０ｍｍの位置との間：３０ｍｍ／秒〜１５０ｍｍ／秒
・被処理体Ｗの中心から径方向に５０ｍｍの位置と、被処理体Ｗの周縁との間：１０ｍｍ／秒〜３０ｍｍ／秒
次に、試験例３の断面の様子を電子顕微鏡にて観察した。試験例３の断面の概略図を図１３（ｇ）に示す。試験例３では、被処理体Ｗの中心近傍においてレジスト液滴が凝集し難くなるので、レジスト膜（塗布膜Ｒ）が試験例１Ａ，２Ａよりも均一に形成されていた。
【符号の説明】
【００９１】
１…塗布膜形成装置、４０…回転保持部、６０…供給部、７０…供給部、１１０…加熱部、ＣＵ…コントローラ（制御部）、ＧＮ…ガスノズル、Ｎ…ノズル、Ｒ…塗布膜、Ｕ１…液処理ユニット（第２の処理室）、Ｕ２…熱処理ユニット（第１の処理室）、Ｗ…被処理体、Ｗ１…基板、Ｗ１ａ…表面、Ｗ２…凸部、Ｗ２ａ…表面。
【図１】
0006504996.tif 000002
【図２】
0006504996.tif 000003
【図３】
0006504996.tif 000004
【図４】
0006504996.tif 000005
【図５】
0006504996.tif 000006
【図６】
0006504996.tif 000007
【図７】
0006504996.tif 000008
【図８】
0006504996.tif 000009
【図９】
0006504996.tif 000010
【図１０】
0006504996.tif 000011
【図１１】
0006504996.tif 000012
【図１２】
0006504996.tif 000013
【図１３】
0006504996.tif 000014